КЕРАМИЧЕСКАЯ МАССА
CERAMIC MIXTURE

Изобретение относится к керамическим массам, используемым, преимущественно, для изготовления литейных форм для получения латунных отливок.
Известна керамическая масса следующего состава, мас. %: графит 44,0-48,0; глина 33,0-37,0; вода 15,0-19,0 [1].
Задачей изобретения является увеличение количества выдерживаемых заливок.
Технический результат достигается тем, что керамическая масса, содержащая глину, воду, дополнительно содержит волластонит, циркон, каолин, глицерин при следующем соотношении компонентов, мас. %: глина тугоплавкая 74,0-77,0; вода 11,0-12,0; волластонит 3,0-4,0; циркон 5,0-7,0; каолин 2,8-3,8; глицерин 0,1-0,2.
В таблице приведены составы керамической массы.
В составе керамической массы могут быть использованы глины тугоплавкие и каолины любых месторождений.
Предложенная керамическая масса может быть получена следующим образом. Компоненты дозируют в требуемых количествах. Графит, глину, волластонит, циркон и каолин по отдельности размалывают до порошкообразного состояния, смешивают, добавляют воду и глицерин. Из полученной керамической массы полусухим способом прессуют литейные формы. Обжиг форм проводят при температуре 1200-1280°C. Формы выдержат не менее 25 заливок латуни.
Источник информации
1. SU 608793, С04В 35/54, 1978.